СПОСОБ ТЕРМИЧЕСКОЙ ОБРАБОТКИ ИЗДЕЛИЙ ИЗ ВЫСОКОПРОЧНЫХ МАРТЕНСИТНОСТАРЕЮЩИХ СТАЛЕЙ

Способ термической обработки изделий из высокопрочных мартенситностареющих сталей, включающий отжиг при 650-670°С в течение 6-10 ч, нагрев под закалку до 1000-1070°С в течение 2-3 ч, отпуск и старение, отличающийс  тем, что перед закалкой производ т подстуживание изделий вместе с печью до температуры 880-900°С и выдерживают при этой температуре в течение 2,5-3 ч.